(57)【特許請求の範囲】
【請求項１】
ボロン化合物を含有するクロロシラン類にＮａＦ、ＫＦ、ＣａＦ2、ＭｇＦ2、ＮＨ4Ｆ、ＢａＦ2、フッ化トリフェニルスズ又はフッ化トリブチルスズであるフッ素元素を含む塩を作用させて、上記ボロン化合物を上記フッ素元素を含む塩に吸着させることを特徴とするクロロシラン類中のボロン化合物の分離方法。
【請求項２】
ボロン化合物を含有するクロロシラン類にＮａＦ、ＫＦ、ＣａＦ2、ＭｇＦ2、ＮＨ4Ｆ、ＢａＦ2、フッ化トリフェニルスズ又はフッ化トリブチルスズであるフッ素元素を含む塩を添加した後、クロロシラン類を蒸発させることを特徴とするクロロシラン類中のボロン化合物の分離方法。
【請求項３】
ボロン化合物を含有するクロロシラン類にＮａＦ、ＫＦ、ＣａＦ2、ＭｇＦ2、ＮＨ4Ｆ、ＢａＦ2、フッ化トリフェニルスズ又はフッ化トリブチルスズであるフッ素元素を含む塩を添加してなることを特徴とするクロロシラン類蒸発用組成物。
【発明の詳細な説明】
【０００１】
【発明の属する技術分野】
本発明は、極めて簡単な操作で、プロセス上の特別な装置がなくても安価に、しかもクロロシラン類中の微量のボロン化合物を除去し又はボロン化合物を濃縮することができるクロロシラン類中のボロン化合物の分離方法、及びクロロシラン類蒸発用組成物に関する。
【０００２】
【従来の技術及び発明が解決しようとする課題】
シリコンのデバイスとしての特性を直接的に決定している電気抵抗は、シリコン単結晶中に含まれるドナー元素（Ｐ、Ａｓなどの５Ｂ属元素）とアクセプター元素（Ｂ、Ａｌなどの３Ｂ属元素）の量によって決定、制御されている。
【０００３】
ところで、シリコン単結晶を製造する方法として、シリコン単結晶上でクロロシラン類を用いて化学的気相成長を行い、シリコンの単結晶を成長させる方法が知られているが、クロロシラン類には、通常その製造の過程、特に原料金属珪素などからボロンがボロン塩化物等（主としてＢＣｌ3）として数千ｐｐｂ程度混入しており、このようなクロロシラン類を蒸発させてシリコン単結晶に供給した場合、ボロン塩化物も同時に蒸発、供給され、得られるシリコン単結晶にボロンが混入し、その電気抵抗が低いものになる。
【０００４】
この場合、ボロン以外の元素は比較的除去が容易であるが、シリコン単結晶を生成した時の電気特性に影響を与えるドーパント元素であるボロンについては、蒸留法、吸着剤法等の方法では、クロロシラン類からボロンを充分に除去することができない。
【０００５】
例えば、ボロンの除去に関して、蒸留法においてその効果が有効なのは、％オーダーまでであり、ｐｐｂは勿論、ｐｐｍレベル除去も困難であった。
【０００６】
また、ボロンの反応性を利用し、誘導体化試薬を加え反応させてクロロシラン類と蒸留分離する方法があるが、この方法は誘導体化効率が低く、誘導体化試薬及び反応生成物との分離が困難である場合が多かった。このため、加熱、還流して反応性を高めて誘導体化効率をあげる方法も提案されているが、なお誘導体化効果は低く、最終的には、この誘導体化効果が低い方法を何回も繰り返すことが行われていた。従って、シリコン単結晶において、１０，０００Ω−ｃｍの高抵抗品である、高電圧サイリスタ、センサー等は、ボロン濃度が０．１ｐｐｂ以下であることが要求されることから、従来の方法ではこれらの用途には適用できなかった。
【０００７】
本発明は、上記事情に鑑みなされたもので、極めて簡単な操作で、プロセス上の特別な装置がなくても安価に、しかもクロロシラン類中の微量のボロン化合物を除去又はボロン化合物を濃縮することができるクロロシラン類中のボロン化合物の分離方法、及びクロロシラン類蒸発用組成物を提供することを目的とする。
【０００８】
【課題を解決するための手段及び発明の実施の形態】
本発明者らは、上記目的を達成するために鋭意検討した結果、ガス状又は液体であるクロロシラン類に、常温で固体の吸着剤であるフッ素元素を含む塩類を作用させること、例えばボロン塩化物を微量含有するクロロシランにフッ素元素を含む塩を添加した後、このクロロシランを蒸発させた場合、蒸発するクロロシラン中には実質的にボロン塩化物が随伴せず、蒸発残渣中にボロン塩化物が濃縮し、従って、極めて簡単な操作で、プロセス上の特別な装置がなくても安価に、しかもクロロシラン類中の微量のボロンを除去又はクロロシラン類から分離、ボロンを濃縮し得ることを知見し、本発明をなすに至ったものである。
【０００９】
従って、本発明は、
（１）ボロン化合物を含有するクロロシラン類にＮａＦ、ＫＦ、ＣａＦ2、ＭｇＦ2、ＮＨ4Ｆ、ＢａＦ2、フッ化トリフェニルスズ又はフッ化トリブチルスズであるフッ素元素を含む塩を作用させて、上記ボロン化合物を上記フッ素元素を含む塩に吸着させることを特徴とするクロロシラン類中のボロン化合物の分離方法、
（２）ボロン化合物を含有するクロロシラン類にＮａＦ、ＫＦ、ＣａＦ2、ＭｇＦ2、ＮＨ4Ｆ、ＢａＦ2、フッ化トリフェニルスズ又はフッ化トリブチルスズであるフッ素元素を含む塩を添加した後、クロロシラン類を蒸発させることを特徴とするクロロシラン類中のボロン化合物の分離方法、
（３）ボロン化合物を含有するクロロシラン類にＮａＦ、ＫＦ、ＣａＦ2、ＭｇＦ2、ＮＨ4Ｆ、ＢａＦ2、フッ化トリフェニルスズ又はフッ化トリブチルスズであるフッ素元素を含む塩を添加してなることを特徴とするクロロシラン類蒸発用組成物
を提供する。
【００１０】
本発明において、クロロシラン類中のボロンは主としてＢＣｌ3で存在し、例えばクロロシラン類にＮａＦを作用させた場合、クロロシラン類中でＢＣｌ3はＮａＦとＢＣｌ3−ＮａＦのような複合体を作るものと考えられる。この場合、クロロシラン類は無極性溶媒であり、添加したＮａＦには関与しない。
【００１１】
従って、Ｂ（１Ｓ2２Ｓ2２Ｐ）とＣｌ（１Ｓ2２Ｓ2２Ｐ6３Ｓ2３Ｐ5）３原子との結合が、ＢのＳＰ2混成軌道３個（１Ｓ2２Ｓ2ＰＸ2ＰＹ）がＣｌの３Ｐ軌道１つずつと結合しているところにＮａＦが添加されると、フッ素イオン（１Ｓ2２Ｓ2２Ｐ5）は塩素イオンよりも反応性が高く、イオン半径も小さいため立体障害が少なく、相互作用が発生して付加反応即ち、吸着能が発生する。
【００１２】
この反応が置換反応ではなく、ＢＣｌ3−ＮａＦのような複合体が形成されることにより起こる付加反応であることが、以下の知見から確認された。
【００１３】
即ち、クロロシラン類にＮａＦを添加して、加熱によりクロロシラン類を完全に蒸発除去した後、残留物（ＮａＦ）中のボロン濃度をメチレンブルー法により測定したところ、もし置換反応が起きていればＢＦ3が生成され、沸点が−１０１℃のため蒸発した時点で揮散したはずであるが、結果は実験開始前に存在したボロン濃度と同一値を示したものである。
【００１４】
以下、本発明につき更に詳しく説明する。
本発明のクロロシラン類中のボロン化合物の分離方法は、主としてＢＣｌ3として存在するボロン塩化物などのボロン化合物を微量、通常０．１ｐｐｂ〜１重量％、特に０．１ｐｐｂ〜１０ｐｐｍ含有するクロロシラン類にフッ素元素を含む塩類を作用させるものである。
【００１５】
本発明におけるクロロシラン類としては、ジクロロシラン、トリクロロシラン、テトラクロロシラン等が挙げられる。
【００１６】
また、フッ素元素を含む塩としては、電解質物質が挙げられ、具体的には、ＮａＦ、ＫＦ、ＣａＦ2、ＭｇＦ2、ＮＨ4Ｆ、ＢａＦ2、フッ化トリフェニルスズ又はフッ化トリブチルスズである。
【００１７】
これらのフッ素元素を含む塩類の添加量は、クロロシラン類中に存在するボロン濃度に特に関係ないが、ボロン濃度と１：１のモル比化学量論であることが好ましく、過剰に加えても構わない。
【００１８】
本発明において、クロロシラン類中のボロン化合物を除去する方法は、クロロシラン類にフッ素元素を含む塩類を添加し、常温で軽く撹拌後、ゆっくりとクロロシラン類を蒸発させることにより行うことができる。吸着剤であるフッ素元素を含む塩類は、ろ過又は蒸留（単発蒸留で十分）で簡単に回収できる。
【００１９】
また、円筒容器に吸着剤としてフッ素元素を含む塩類を充填して、クロロシラン類を通過させることにより、クロロシラン類中のボロン化合物を吸着させることができるため、このような方法を採用した場合には吸着剤の回収操作は不要である。
【００２０】
なお、フッ素元素を含む塩類をクロロシラン類中に添加した後、クロロシラン類を実際に使用するまでの間、ボロンによる汚染が考えられる場合は、そのままフッ素元素を含む塩類を容器中に存在させ、クロロシラン類の使用時にクロロシラン類を単発蒸留させることにより使用することができる。
【００２１】
本発明のクロロシラン類にフッ素元素を含む塩類を添加した組成物は、クロロシラン類を蒸発させて、例えば常法によりシリコン単結晶を成長させる目的に使用することができ、この場合蒸発するクロロシラン類には実質的にボロン化合物が随伴されることがないため、ボロンを実質的に含まない、高抵抗のシリコン単結晶を得ることができる。
【００２２】
また、本発明によれば、ボロン化合物がフッ素元素を含む塩類に吸着して濃縮されるので、例えば定量分析において、従来到達し得なかった超微量濃度領域におけるボロン濃度を確実に定量することができるものである。
【００２３】
【実施例】
以下、実施例及び比較例を示し、本発明を具体的に説明するが、本発明は下記の実施例に制限されるものではない。なお、実施例中、ボロン濃度が「０．１ｐｐｂ以下」である旨の記載は、本発明の方法により永続的に濃縮が可能であるため、濃縮比を増せば、その下限は下がるものであるが、一応の区切りとして、「０．１ｐｐｂ以下」としたものである。
【００２４】
［実施例１］
ＢＣｌ3がボロン濃度としてそれぞれ１００ｐｐｍ、１ｐｐｍ、１０ｐｐｂ、０．１ｐｐｂであるトリクロロシラン５０ｇにＮａＦ（和光純薬工業（株）製）を約２０ｍｇを添加し、常温で軽く撹拌後、ゆっくりとトリクロロシラン（信越化学工業（株）製）を蒸発させて、各ＮａＦ残留物中のボロン濃度（試料液換算）と留出液中のボロン濃度を測定した。結果を表１に示す。
【００２５】
【表１】
0003734009.tif 000002
【００２６】
［実施例２］
ボロン濃度が１０ｐｐｂであるテトラクロロシラン５０ｇに各種のフッ素元素を含む塩類（和光純薬工業（株）製）を添加し、常温で軽く撹拌後、ゆっくりとテトラクロロシラン（信越化学工業（株）製）を蒸発させ、各残留物中のボロン濃度（試料液換算）と留出液中のボロン濃度を測定した。結果を表２に示す。
【００２７】
【表２】
0003734009.tif 000003
【００２８】
［実施例３］
ジクロロシラン（信越化学工業（株）製）５０ｋｇにＮａＦ（和光純薬工業（株）製）２０ｇを加え、常温で撹拌後、加熱し気化させ、水素と混合し、約１２００℃に加熱してシリコン単結晶上で化学的気相成長を行い、シリコンの単結晶を成長させた。
この時に得られた単結晶部の抵抗値は、−１２，０００Ω−ｃｍであった。
【００２９】
［実施例４］
トリクロロシラン（信越化学工業（株）製）５０ｋｇにＮａＦ（和光純薬工業（株）製）２０ｇを加え、常温で撹拌後、加熱し気化させ、水素と混合し、約１２００℃に加熱してシリコン単結晶上で化学的気相成長を行い、シリコンの単結晶を成長させた。
この時に得られた単結晶部の抵抗値は、−１１，０００Ω−ｃｍであった。
【００３０】
［実施例５］
テトラクロロシラン（信越化学工業（株）製）５０ｋｇにＮａＦ（和光純薬工業（株）製）２０ｇを加え、常温で撹拌後、加熱し気化させ、水素と混合し、約１２００℃に加熱してシリコン単結晶上で化学的気相成長を行い、シリコンの単結晶を成長させた。
この時に得られた単結晶部の抵抗値は−１５，０００Ω−ｃｍであった。
【００３１】
［実施例６］
テトラクロロシラン（信越化学工業（株）製）５０ｇにＮａＦ（和光純薬工業（株）製）２０ｍｇを加え、常温で撹拌後、加熱しテトラクロロシランを気化させ、各残留物中のボロンをメチレンブルーにより定量した。
なお、正確性を確認するために、ボロンの既知量を添加し定量した。
【００３２】
【表３】
0003734009.tif 000004
【００３３】
［比較例１］
ＮａＦの代わりにＮａＣｌ（和光純薬工業（株）製）、ＮａＢｒ（和光純薬工業（株）製）をそれぞれ２０ｍｇ添加した以外は実施例１と同様に残留物中及び留出液中のボロン濃度を測定した。結果を表４に示す。
【００３４】
【表４】
0003734009.tif 000005
【００３５】
［比較例２］
ＮａＦの代わりにＮａＣｌ（和光純薬工業（株）製）とした以外は実施例３と同様にして得られたシリコンの単結晶部の抵抗値は、１０Ω−ｃｍであった。
【００３６】
【発明の効果】
本発明によれば、極めて簡単な操作で、プロセス上の特別な装置がなくても安価に、しかも微量のクロロシラン類中のボロンを除去又は濃縮することができる。また、シリコン単結晶において高抵抗品の供給が可能になることにより、高品位の高電圧サイリスタが確実に供給できると共に、不純物元素のドーピングにより従来グレードの範囲が広がる。更に、従来本発明のような微量ボロンも除去する方法がなかったため、エレクトロニクス用クロロシランを合成するためには、極力ボロン濃度の低い金属珪素を厳選して使用しなければならなかったが、本発明の方法によりあらゆる種類の金属珪素を使用することが可能になった。